하 기 표 2 에 기재 된 조성 비 를 갖 는 촉매 글라스 프릿 을 제조 하 였 다 . 각 성분 의 원재료 들 을 V - 혼합기 ( V - mixer ) 에서 3 시간 동안 충분히 혼합 하 였 다 . 혼합 된 재료 를 985 ℃ 의 로 에 넣 고 분당 10 ℃ 씩 온도 를 올리 면서 1300 ℃ 까지 온도 를 올린 후 30 분 간 충분히 용융 시켰 다 . 이 후 , 상기 재료 를 퀀칭 롤러 ( quenching roller ) 에서 급 냉 시킨 후 유리 컬 릿 을 수득 하 였 다 .